REVEND ICAT IONS 1.- Procédé de fabrication d'une pièce coulée en alliage eutectique de haute qualité comportant une matrice en alliage à base de fer contenant 8 à 19% en volume d'une phase fibreuse, ou une matrice en alliage à base de cobalt contenant 5 à 15% en volume d'une phase fibreuse ou une matrice en alliage à base de nickel contenant 5 à 15% en volume d'une phase fibreuse, ladite phase fibreuse étant constituée de fibres alignées de monocarbure métallique et s'étendant dans la totalité de la pièce coulée, procédé caractérisé en ce qu'on prépare un bain de coulée contenant l'alliage à base de fer, à base de cobalt, ou à base de nickel ainsi que des constituants du monocarbure en quantités correspondant à la teneur en monocarbure de l'alliage eutectique, et en ce qu'on assure une solidification directionnelle du bain de coulée à une vitesse d'au moins 6 mm/heure. 2.- Procédé suivant la revendication 1, caractérise en ce que le monocarbure est essentiellement TaC. 3.- Procédé suivant la revendication I, caractérisé en ce que la matrice est un alliage à base de fer, et en ce que le bain de coulée contient en poids 55% de fer, 20% de chrome, 10% de nickel, 14% de tantale, 0,6% de carbone, et 0,4% d'impuretés éventuelles. 4.- Procédé suivant la revendication 1, caractérisé en ce que la matrice est un alliage à base de cobalt et en ce que le bain de coulée contient en poids 55,6% de cobalt, 9,5% de nickel, 15,7% de chrome, 12,0% de tantale, 0,77% de carbone, 6,4% de tungstène et 0,03% d'impuretés éventuelles. 5.- Procédé suivant la revendication I, caractérisé en ce que la matrice est un alliage à base de cobalt et en ce que le bain de coulée contient en poids 15,7% de chrome, 9,58 de nickel, 12,0% de tantale, 0,77% de carbone, 62,0% de cobalt et 0,03% d' impuretés éventuelles. 6.- Procédé suivant la revendication 1, caractérisé en ce que a matrice est un alliage à base de cobalt et en ce que le bain de coulee contient en poids 15,0% de chrome, 10,0% de nickel, 11,5% de niobium, 1,49% de carbone, 62,0% de cobalt et 0,01% d' impuretés éventuelles. 7.- Procédé suivant la revendication 1, caractérisé en ce que la matrice est un alliage à base de cobalt et en ce que le bain de coulée a une composition en poids choisie dans les domaines de pourcentages suivants Chrome 10,0 - 16,0 Nickel trace - 16,0 Molybdène trace - 6,5 Aluminium trace - 4,0 Titane trace - 1,0 Tantale 0,0 - 12,0 Carbone 0,4 - 0,9 Niobium 0,0 - 11,5 Métal de formation du monocarbure- 5,0 - 14,0 Yttrium trace - 1,0 Fer trace - 1,0 Tungstène trace - 6,0 Cobalt le complément 8.- Procédé suivant la revendication 1, caractérisé en ce que la matrice est un alliage à base de nickel et en ce que le bain de coulée contient en poids 76,3% de nickel, 10% de chrome, 13,1% de tantale et 0,6% de carbone. 9.- Procédé suivant la revendication 1, caractérisé en ce que la matrice est un alliage à base de nickel et en ce que le bain de coulée contient en poids 7,9% de chrome, 9,6% de cobalt, 4,9% de molybdène, 6,0% d'aluminium, 0,4% de titane, 7,0% de tantale, Q,24% de carbone, le complément étant assuré par du nickel et des impuretés éventuelles. 10.- Procédé suivant la revendication 1, caractérisé en ce que la matrice est un alliage à base de nickel et en ce que le bain de coulée contient en poids 10,7% de chrome, 5,9% d'aluminium, 0,6% de titane, 8,3% de tantale, 0,5% de carbone, le complément étant assuré par du nickel et des impuretés éventuelles. 11.- Procédé suivant la revendication 1, caractérisé en ce que la matrice est un alliage à base de nickel et en ce que le bain de coulée a une composition en poids choisie dans les domaines de pourcentage suivants Chrome 5,0 - 2a, Cobalt trace - 15, a Molybdène trace - 5,0 Aluminium trace - 7, a Titane trace - 1,0 Tantale 0,0 - 13,1 Carbone 0,2 - 0,6 Métal de formation du monocarbure 5,0 - 13,5 Yttrium trace - 1,0 Fer trace - 10,0 Tungstène trace - 6,0 Nickel complément. 12.- Pièce coulée en alliage eutectique composite caractérisée en ce qu'elle comprend une matrice en alliage à base de fer, à base de cobalt ou à base de nickel et une phase fibreuse de monocarbure métallique dans ladite matrice pour renforcer et conférer une plus longue durée de résistance à la rupture à température élevée à ladite pièce coulée, ladite phase fibreuse se composant de fibres alignées de monocarbure métallique et s'etendant d'un bout à l'autre de la pièce coulée dans sa condition brute de coulée. 13.- Pièce coulée suivant la revendication 12, caractérisée en ce qu'elle a une forme allongée et en ce que la phase fibreuse s'étend longitudinalement d'une extrémité à l'autre de la pièce. 14.- Pièce coulée suivant la revendication 12, caractérisée en ce que ladite pièce est une aube de turbine de moteur à réaction. 15.- Pièce coulée suivant la revendication 12, caractérisée en ce que la matrice est un alliage à base de fer et en ce que ladite pièce a une composition en poids choisie dans les domaines de pourcentages suivants Chrome 10,0 - 25,o Cobalt trace - 20,0 Nickel 0,0 - 10,0 Aluminium trace - 8,0 Titane trace - 5,0 Tantale 0,0 - 14,0 Carbone 0,2 Métal pour former du monocarbure 5,0 - 14,0 Tungstène trace - 5,0 Molybdène trace - 5,0 Yttrium 0,2 - 0,8 Fer complément. 16.- Pièce suivant la revendication 12, caractérisée en ce que la matrice est un alliage à base de cobalt et en'ce que ladite pièce a une composition en poids choisie dans les domaines de pourcentages suivants Chrome 10,0 - 16,0 Nickel trace - 16,0 Molybdène trace - 6,5 Aluminium trace - 4,0 Titane trace - 1,0 Carbone 0,4 - 0,9 Métal pour former du monocarbure 0,5 - 14,0 Yttrium trace - 1,0 Fer trace - 1,0 Tungstène trace - 6,5 Tantale 0,0 - 12,0 Niobium 0,0 - 11,5 Cobalt complément. 17.- Pièce suivant la revendication 12, caractérisée en ce que la matrice est un alliage à base de nickel et en ce que ladite pièce a une composition en poids choisie dans les domaines de pourcentages suivants Chrome 5,0 - 20,0 Cobalt trace - 15,0 Molybdène trace - 5,0 Aluminium trace - 7,0 Tantale 0,0 - 13,1 Titane trace - 1,0 Carbone 0,2 - 0,6 Métal pour former 5,0 - 13,5 du mono carbure Yttrium trace - 1,0 Fer trace - fO,O Tungstène trace - 6,0 Nickel complément.